(57)【要約】【課題】  水中に配置する物体の表面に貼付することができる耐久性に優れた貼付材を提供することである。【解決手段】  水中に配置される物体の表面に乾燥状態で貼付される貼付材であって、接着層と、色彩を有するベース生地層と、を有しており、前記接着層が耐水性の粘着剤で構成されており、前記ベース生地層が水及び塩素系化合物に対する耐久性を有する非塩化ビニル系高分子材料で構成するようにした。【選択図】  図１
2005194470.tif 000002
【特許請求の範囲】
【請求項１】
水中に配置される物体の表面に乾燥状態で貼付される貼付材であって、接着層と、色彩を有するベース生地層と、を有しており、
前記接着層が耐水性の粘着剤で構成されており、前記ベース生地層が水及び塩素系化合物に対する耐久性を有する非塩化ビニル系高分子材料で構成されていることを特徴とする貼付材。
【請求項２】
水中に配置される物体の表面に乾燥状態で貼付される貼付材であって、接着層と、ベース生地層と、色彩を有する塗布層と、前記塗布層を被覆する被覆層と、を有しており、
前記接着層が耐水性の粘着剤で構成されており、前記ベース生地層と被覆層とが水及び塩素系化合物に対する耐久性を有する非塩化ビニル系高分子材料で構成されていることを特徴とする貼付材。
【請求項３】
水中に配置される物体の表面に乾燥状態で貼付される貼付材であって、接着層と、ベース生地層と、色彩を有する塗布層と、を有しており、
前記接着層が耐水性の粘着剤で構成されており、前記ベース生地層と塗布層とが水及び塩素系化合物に対する耐久性を有する非塩化ビニル系高分子材料で構成されていることを特徴とする貼付材。
【発明の詳細な説明】
【技術分野】
【０００１】
本発明は、水中に配置される物体の表面に貼付可能な貼付材に関するものである。
【背景技術】
【０００２】
従来、プールのコースラインや水位表示の指標等は、塗装により描かれることが多く、一般的には３つの工程により仕上げられる。第１工程は、ケレン、脱脂、パテ処理等からなる下地処理工程である。第２工程は、プライマ塗装、エポキシ塗装からなる下塗り工程である。そして第３工程は、耐水性の着色塗料を塗布する着色塗装工程である。
【０００３】
塗布した塗料が乾燥した後に次の工程へ進まなければならないので、各工程には養生時間（乾燥期間）として少なくとも１日が必要である。したがって、塗装が完了するまでに、最低でも４日は掛かる。しかも塗装は、一般的に利用されるエポキシ塗料やウレタン系硬化システムの反応条件上、気温が５℃以上でなければ行うことができず、寒冷地での施工条件は極めて厳しい。
【０００４】
その上、塗装は、数年毎にメンテナンスが必要であり、メンテナンス時には水を抜き、再塗装しなければならず、大変な手間とコストとが掛かっていた。そこで、市販の粘着加工テープ材が、塗装の代用に有効であるか否かをテストした。耐水性粘着剤を使用した各種ベース生地（ポリエチレン、ポリプロピレン、塩化ビニル系樹脂、エチレン酢酸ビニル樹脂、ウレタン樹脂等の一般に入手可能な材料）を、水中で耐久テストした結果、およそ１〜３ヶ月間で粘着剤の剥離やベース生地の変色等が認められ、これらが本用途には適さないことが判明した。
【特許文献１】特開２００１−２９８７０公報
【発明の開示】
【発明が解決しようとする課題】
【０００５】
そこで本発明は、水中に配置する物体の表面に貼付することができる耐久性に優れた貼付材を提供することを目的としている。
【課題を解決するための手段】
【０００６】
上記課題を解決するため、請求項１の発明では、水中に配置される物体の表面に乾燥状態で貼付される貼付材であって、接着層と、色彩を有するベース生地層と、を有しており、前記接着層が耐水性の粘着剤で構成されており、前記ベース生地層が水及び塩素系化合物に対する耐久性を有する非塩化ビニル系高分子材料で構成するようにした。
【０００７】
請求項２の発明では、水中に配置される物体の表面に乾燥状態で貼付される貼付材であって、接着層と、ベース生地層と、色彩を有する塗布層と、前記塗布層を被覆する被覆層と、を有しており、前記接着層が耐水性の粘着剤で構成されており、前記ベース生地層と被覆層とを水及び塩素系化合物に対する耐久性を有する非塩化ビニル系高分子材料で構成するようにした。
【０００８】
請求項３の発明では、水中に配置される物体の表面に乾燥状態で貼付される貼付材であって、接着層と、ベース生地層と、色彩を有する塗布層と、を有しており、前記接着層が耐水性の粘着剤で構成されており、前記ベース生地層と塗布層とを、水及び塩素系化合物に対する耐久性を有する非塩化ビニル系高分子材料で構成するようにした。
【発明の効果】
【０００９】
請求項１の発明では、貼付材に、耐水性の粘着剤で構成した接着層と、色彩を有し且つ水及び塩素系化合物に対する耐久性を備えた非塩化ビニル系高分子材料からなるベース生地層と、を備えるようにしたので、該貼付材は、従来のような塗装と比較して施工やメンテナンスが容易であり、さらに長期間に渡って剥離や色褪せ等の劣化を抑制することができる。
【００１０】
請求項２の発明では、色彩を有する塗布層を被覆層で被覆し、ベース生地層と被覆層とを水及び塩素系化合物に対する耐久性を有する非塩化ビニル系高分子材料で構成するようにしたので、貼付材の貼付は、従来のような塗装と比較して施工やメンテナンスが容易であり、さらに長期間に渡って剥離や色褪せ等の劣化を抑制することができる。
【００１１】
請求項３の発明では、色彩を有する塗布層を、ベース生地層と同様に水及び塩素系化合物に対する耐久性を有する非塩化ビニル系高分子材料で構成するようにしたので、請求項２のような被覆層を設けることなく、耐久性に優れた貼付材を提供することができる。この貼付材を貼付した物体を塩素系の化合物が混入している水中に配置しても、長期間に渡って色褪せしにくい貼付材を提供することができる。
【発明を実施するための最良の形態】
【００１２】
図１は、本発明を実施した貼付材１の断面略図である。図１に示すように、貼付材１は、接着層５、ベース生地層４、塗布層３及び被覆層２で構成されている。この貼付材１は、乾燥した表面６に貼付される。
【００１３】
接着層５は、アクリル系粘着剤で構成されており、水中において安定した粘着力と強度を発揮する。ベース生地層４は、塩素系イオンを含む水中においても耐久性のよい材質（例えば、ポリエステル、アクリル、ウレタン、シリコン、フッ素化合物等）の５０マイクロメートル程度の厚さのフィルムで構成する。塗布層３は、アクリルウレタン系の塗料で任意の所望する色彩に彩り、耐水性及び耐塩素性を有する顔料で構成するのが好ましい。被覆層２は、塗布層３の色彩が見えるように、無色透明で耐候性（耐久性）の良好なアクリルウレタン系塗料を使用するのが好ましい。
【００１４】
アクリル系樹脂と無黄変タイプウレタン（硬化剤）とを、３０〜１００℃前後の環境下で化学結合させると、非常に良好な耐水性および耐塩素系イオン性を呈する分子構造が得られる。このアクリルウレタン系塗料を塗布層３及び被覆層２に採用する。工場内等の加熱可能な施設内において、反応温度や反応時間を正確に制御し、塗布層３及び被覆層２をベース生地層４と一体に反応させると、安定した品質の貼付材１を提供することができる。図１の貼付材１は、予め所定の大きさ、形状に加工し、倉庫等に貯蔵しておくと、必要な時に必要な量だけ使用することができる。施工時には所定位置に貼付するだけで済むので、塗装と比較して施工時間を大幅に短縮することができ、施工に必要な工具類も少なくて済み、さらに高度な施工技術が不要である。このような貼付材１を、多様な場所に貼付（施工）することができる。
【００１５】
図２は、本発明による貼付材１を貼付したプール１００の平面図である。プール１００は、プールサイド１０に飛込み台１２や手摺り１１等が設けてあり、底壁１４や側壁（図３）は、例えばステンレスやアルミ等の金属板で構成されている。
【００１６】
プール１００は、６コースを有しており、６本の例えば青色のコースライン７がプール底壁１４に設けてある。また、泳者が位置を確認できるように、例えば、両サイド５ｍの位置には青色の５ｍライン８及び９を設け、中央位置には赤色の中央ライン１９を設ける。
【００１７】
これらの青色のコースライン７と、青色の５ｍライン８、９と、赤色の中央ライン１９とを、貼付材１で構成する。プール底壁１４に貼付材１を貼付する際には、水は予め抜いておき、プール底壁１４が乾燥した状態で貼付する。
【００１８】
図３は、プール１００の水槽内の部分側面図である。側壁１５には、水位１７を示す指標１６が設けてある。この指標１６も貼付材１で構成することができる。予め貼付材１の塗布層３（図１）に目盛１８を描いておき、側壁１５に直接貼付する、又は金属板に貼付して、この金属板を側壁１５に固着するようにしてもよい。
【００１９】
貼付材１は、表面が平滑な金属、ＦＲＰに貼付して、水中に配置して使用することができる。金属としては、ＳＵＳ３０４、ＳＵＳ３１６Ｌ等の耐食性に優れたステンレスや、アルミ等が適している。
【００２０】
金属製（例えば、ステンレス製、アルミ製）のプール１００の全面を例えば白色塗装し、塗装の上に、コースライン７や指標１６として、部分的に青色や赤色等の貼付材１を貼付してもよい。
【００２１】
耐食性が良好なＳＵＳ３１６Ｌ製のプール１００であれば、全面塗装を省略し、さらにコースライン７等に貼付材１を使用すると、塗装箇所を皆無にすることができる。塗装は非常に時間が掛かるが、塗装不要のＳＵＳ３１６Ｌのステンレス鋼板でプール１００の全面を形成し、さらにコースライン７等を貼付材１を貼付することにより構成すると、プール１００の工期の大幅短縮化を図ることができる。
【００２２】
アクリルと反応したウレタンは、低温多湿状態で放置されても化学変化せず、非常に安定している。したがって、被覆層２を備えた貼付材１を大量に生産して倉庫等にストックしておき、必要なときに必要な量だけ出荷して使用することができる。
【００２３】
ちなみに、長さが２５ｍで６コースクラスのプールを再塗装するには、最低４日の日数が掛かる。しかし、貼付材１を使用すれば、作業日数は１日あれば十分であり、コストは大きく低減される。
【００２４】
さらに、貼付材１を貼付する際には、結露していなければ貼付可能なので、寒冷地でも容易に施工することができる。また、貼付材１は、プール１００の新設、既設を問わず貼付することができる。
【００２５】
貼付材１は、水中で色褪せしないように被覆層２を備えるのが好ましいが、水質によっては、塗布層３が直に露出していてもよい。また、有色のベース生地層４を使用し、塗布層３を省略してもよい。
【００２６】
貼付材１は、プール１００に限らず、河川や防火水槽及び貯水槽内の水位の指標として使用したり、浴槽内の滑り止めのエンボス加工した表面に貼付することもできる。貼付材１の幅や長さは、任意に設定可能であり、対象物の大きさに応じて製造することが可能である。
【００２７】
例えば、プール１００のコースライン７の幅が２０ｃｍ、長さが２１ｍであれば、例えば、貼付材１の幅を２０ｃｍ、長さを１ｍとして、２１枚の貼付材１を長手方向に並べることにより、長さ２１ｍのコースライン７を構成することができる。貼付材１の幅を１０ｃｍとして幅方向に２枚並べることにより、幅２０ｃｍのコースライン７を構成してもよい。
【００２８】
接着層５を耐水性の粘着剤（各種ゴム系、アクリル系、ウレタン系、シリコン系等の高分子粘着物質をベースとして、粘着付与剤、酸化防止剤、老化防止剤、紫外線吸収剤等の各種添加剤を付与して構成することができる粘着剤）で構成すると、長期間に渡って安定した粘着性と強度とを提供する貼付材１を構成することができる。
【００２９】
又、ベース生地層４を非塩化ビニル系高分子材料で構成すると、消毒剤や殺菌剤として塩素系化合物が使用されている水中において、非常に優れた耐久性を呈することができる。非塩化ビニル系高分子材料としては、ポリエステル樹脂、ポリエーテル樹脂、ポリアミド樹脂、シリコン系、フッ素系樹脂等の他、ポリイミド、炭素繊維等、耐水、耐塩素系イオン特性を有するものを採用することができる。
【００３０】
ベース生地層４と同様に水及び塩素系化合物に耐久性のある材料で構成した被覆層２を備えると、塩素系化合物が使用される水中において、長期間に渡って色褪せしにくい貼付材１を提供することができる。被覆層２の材質としては、アクリル系、ポリエステル系、メラミン系、ウレタン系、シリコン系、フッ素樹脂等の耐久性のある樹脂が望ましい。又、これらを添加剤、硬化剤と反応させることで、さらに耐久性を向上させることができる。
【図面の簡単な説明】
【００３１】
【図１】本発明の貼付材の断面略図である。
【図２】本発明の貼付材を貼付したプールの平面図である。
【図３】図２のプールの側壁の部分拡大図である。
【符号の説明】
【００３２】
１  貼付材
２  被覆層
３  塗布層
４  ベース生地層
５  接着層
６  表面
７  コースライン
８、９  ５ｍライン
１０  プールサイド
１４  プール底壁
１５  プールの側壁
１６  水位を示す指標
１７  水位
１８  目盛
１９  中央ライン
【図１】
2005194470.tif 000003
【図２】
2005194470.tif 000004
【図３】
2005194470.tif 000005